(57)【要約】【課題】  透明性が良好で、導電度の調整が容易である導電性高分子を塗布してなる液晶ディスプレイ用の透明帯電防止トリアセチルセルロースフィルムを提供する。【解決手段】液晶ディスプレイ用のトリアセチルセルロースフィルムにおいて、導電性高分子を含む塗布液を厚さ５ｎｍ〜５μｍで塗布してなることを特徴とする透明帯電防止トリアセチルセルロースフィルム。【特許請求の範囲】
【請求項１】
液晶ディスプレイ用のトリアセチルセルロースフィルムにおいて、
導電性高分子を含む塗布液を厚さ５ｎｍ〜５μｍで塗布してなることを特徴とする透明帯電防止トリアセチルセルロースフィルム。
【請求項２】
上記導電性高分子は、上記塗布液に最後固形分含量を基準として２０〜４０重量部含まれることを特徴とする請求項１に記載の透明帯電防止トリアセチルセルロースフィルム。
【請求項３】
上記導電性高分子膜の上記導電性高分子は、フィルム表面で直接重合されてなることを特徴とする請求項１又は２に記載の透明帯電防止トリアセチルセルロースフィルム。
【請求項４】
上記導電性高分子は、ポリエチレンジオキシチオフェン、ポリチオフェン、ポリアニリン、ポリピロール、及びこれら誘導体の群から選ばれたものであることを特徴とする請求項１乃至３の何れか一項に記載の透明帯電防止トリアセチルセルロースフィルム。
【請求項５】
上記導電性高分子を含む塗布液は、ギラツキ防止性能を高めるために、有機シリケート又はコロイダルシリカを更に含むことを特徴とする請求項１乃至４の何れか一項に記載の透明帯電防止トリアセチルセルロースフィルム。
【請求項６】
上記導電性高分子膜の塗布を前後してギラツキ防止処理がなされることを特徴とする請求項１乃至５の何れか一項に記載の透明帯電防止トリアセチルセルロースフィルム。
【請求項７】
低屈折率を有する物質を、上記塗布液に混合して塗布するか、又は単独で層を形成することを特徴とする請求項１乃至６の何れか一項に記載の透明帯電防止トリアセチルセルロースフィルム。
【請求項８】
ハードコート物質を、上記塗布液に混合して塗布するか、又は単独で塗布することを特徴とする請求項１乃至７の何れか一項に記載の透明帯電防止トリアセチルセルロースフィルム。
【発明の詳細な説明】
【技術分野】
【０００１】
本発明は透明帯電防止トリアセチルセルロースフィルムに関し、より詳しくは、液晶ディスプレイ（ＬＣＤ）用のトリアセチルセルロースフィルムにおいて、導電性高分子を含む塗布液を塗布してなる液晶ディスプレイ用の透明帯電防止トリアセチルセルロースフィルムに関するものである。
【背景技術】
【０００２】
ＬＣＤは、光の偏光差を用いて作動するものであり、液晶高分子の装入は上記偏光体で液晶高分子を挟持した形で行われ、かかる偏光体又は偏光フィルムによるねじれ角に従いカラーモードが変わるようになる。偏光フィルムは、支持フィルムとなるトリアセチルセルロースフィルム間に偏光物質が入り込むと、裏面に塗られている接着剤のためにＬＣＤの他の構造物と接着するようになる。偏光フィルムの支持フィルムとしてのトリアセチルセルロースフィルムは、ＬＣＤへの使用前に、一側は保護フィルム、他側は接着剤が塗られているが、この保護フィルムを取り除くか、接着剤を塗るなどの加工途中に発生する静電気に因ってフィルムが損傷されることがある。
【０００３】
また、偏光フィルムに完成した後、ＬＣＤ画面において最外側に露出されるトリアセチルセルロース層は、静電気防止処理のほかにも、ギラツキ及び反射についても防止処理がなされてからこそ、実際の使用にあたって外部に発現される画面の鮮明度が保持される。又、ＬＣＤは複数の層を積層してなるものであるため、作動に際して全体の複層構造のうち、何れか１箇所で静電気が発生したとしたら、構造全体が損傷される可能性がある。
【０００４】
更に、光の歪曲現象を防ぐためには、加工中に生じ得る埃の付着をも未然に防止しなければならない。かかる事情で、できる限り内・外部構造全体に対して静電気防止処理を施す試みが行われている。ここで注意すべき点は、光が変色しないこと、可視光線領域の透過度の減少しない物質を使用すること、有・無機粒子等の生じない静電気防止剤を使用すること等である。最近は、偏光フィルムにギラツキ防止処理を施して光の反射を抑えているが、かかる処理を施した部分にも同様に静電気防止処理を行わなければならない。
【０００５】
このようにＬＣＤ偏光フィルムの支持フィルムとなるトリアセチルセルロースフィルムには、静電気防止能力は勿論のこと、透明性を兼ね備える帯電防止剤が求められ、代表的にイオン導電性物質帯電防止剤が挙げられる。しかし、このイオン導電性帯電防止剤は分子量が少ないため、使用中の粒子の漏れに因り製品を汚染させる恐れがある。更に、無湿の環境では、その静電気防止の性能が格段と減少して経時劣化を示すだけでなく、結局は静電気防止性能が消滅するという問題があるため、使用に制約があった。
【０００６】
一方、金属酸化物は、薄い厚さでの静電気防止処理にあたって透明性を保持できるものである。しかし、インジウムチンオキシド、ドープされた酸化錫、及びドープされた酸化チタニウムなどの粒子は、光の散乱や屈折を誘導し得る形をしており、非常に高価なだけでなく、粒子が不純物として作用する可能性があるという問題点があった。
【０００７】
本発明はかかる問題点を解決するために、透明性及び帯電防止の性能を兼備した導電性高分子を使用する。この導電性高分子は、高い導電度と透明性を有し、導電度、即ち抵抗の調節が容易で基底材料の物性を全く変化させず、特に、不純物を発生することなく導電度を変化無しに永久的に維持できるといった長所を有する。
【発明の開示】
【発明が解決しようとする課題】
【０００８】
従って、本発明の目的は、帯電防止剤として上記のような長所を有する導電性高分子を塗布してなる液晶ディスプレイ用の透明帯電防止トリアセチルセルロースフィルムを提供することにある。
本発明の他の目的は、帯電防止剤として導電性高分子と共に有機シリケート、コロイダルシリカを塗布することにより、ギラツキ防止性能の向上は勿論のこと、透明度に優れた帯電防止性能を有するＬＣＤ偏光フィルム用トリアセチルセルロースフィルムを提供することにある。
【０００９】
本発明のまた他の目的は、低屈折率の物質層を単独に形成するか、或いは導電性高分子と混合して塗布することにより、表面からの反射光量を減少させて画面の鮮明度を高めると共に、画面上における使用者映像の映りこみを減少させた液晶ディスプレイ用の透明帯電防止トリアセチルセルロースフィルムを提供することにある。
また、使用途中のすり傷や工程中の不純物を除去するために使用されるアルコールなど溶媒への耐性を持たせるために、本発明ではハードコート性質を与えられるコーティング剤を、導電性高分子の塗布液に混合するか、或いは導電性高分子の膜上に厚さ１〜２μで塗布する。これにより、ハードで静電気防止の物性が与えられる。
【課題を解決するための手段】
【００１０】
本発明は、透明帯電防止トリアセチルセルロースフィルムに関し、より詳しくは、液晶ディスプレイ用のトリアセチルセルロースフィルムにおいて、導電性高分子を含む塗布液を、膜厚５ｎｍ〜５μｍで塗布した透明帯電防止トリアセチルセルロースフィルムに関するものである。
【００１１】
本発明で使用される導電性高分子は、ポリエチレンジオキシチオフェン、ポリチオフェン、ポリアニリン、ポリピロール、及びこれら誘導体の群から適宜選択されたものであり、塗布液中には最後固形分含量を基準として２０〜４０重量部含まれる。もし、導電性高分子が２０重量部未満であれば所定の導電度を維持し難くなり、４０重量部を超過すれば透明度が低下する問題があるため、本発明では導電性高分子を、塗布後最後の固形分含量を基準として塗布液中に２０〜４０重量部含ませる。
【００１２】
また、導電性高分子を含む塗布液をトリアセチルセルロースフィルムに塗布する時、塗布液は、５ｎｍ未満では静電気防止能力が低下し、５μｍを超えては透明度が減少するという問題がある。従って、本発明において、導電性高分子を含む塗布液の厚さは、５０〜３００ｎｍが好ましい。
【００１３】
本発明において、ポリエチレンジオキシチオフェン、ポリチオフェン、ポリアニリン、ポリピロール、又はその誘導体などの導電性高分子を含む塗布液を、トリアセチルセルロースフィルムに取り付ける時には、導電性高分子及びバインダーを溶媒中に混合して導電性高分子を含む塗布液を準備した後、これをトリアセチルセルロースフィルムに所定の厚さで塗布する方法を用いる。本発明のバインダーは、溶媒や外部摩擦による導電性高分子膜の変形を防止すると同時に、トリアセチルセルロースフィルムに対する導電性高分子の接着力を向上させる役割をするものであって、本発明では、発明の目的に合わせて透明性に優れたものを選ぶのが望ましい。例えば、Baytron PH（ドイツのバイエル社製）は水溶液に分散されている形をするため、アクリル系、アマイド系、ウレタン系などの水溶性バインダーと溶媒を混合して塗布すればよい。また、水、アルコールに混合される有機溶剤を用いると、水溶性に比べて優れた物性を有する有機溶剤型バインダーとの混合使用も可能となる。
【００１４】
本発明で用いる導電性高分子において、ポリエチレンジオキシチオフェンは、高分子主鎖に隣接した酸素原子の電子供与効果により優れた透明度を有するため、薄く塗布する場合、可視光領域の透明度が高まってトリアセチルセルロースフィルムの鮮明度をより一層向上させる。一方、ポリピロールとポリアニリンは、それぞれが濃い緑色と茶色を有するものであるため、透明性には多少劣るものの、これらをトリアセチルセルロースフィルムに数〜数十ｎｍで均一に塗布すると、透明度を向上させることができる。
【００１５】
また、上記のように合成された導電性高分子をバインダーと混合使用する方法の他に、導電性高分子を直接フィルムで重合して使用することも可能であり、その方法は次のように大別される。その一つは、導電性高分子モノマー、反応性酸化剤及びドーパントを一緒に混合して基底フィルムであるトリアセチルセルロースフィルムに塗布し直接重合することにより、静電気防止性能を付与することである。もう一つは、公知の方法である気相重合法を用いる方法であって、重合反応を起こす酸化剤とドーパントを、単独で或いは物性を示すバインダーと混合して基底フィルムであるトリアセチルセルロースフィルムに塗布し、上記酸化剤の面に導電性高分子モノマーを蒸気化し接触することにより、重合反応を生成させて導電性高分子膜を形成する方法である。この時、導電性高分子膜の損傷を抑える必要があり、このために重合時に物性を示す水分散型、溶剤型及びＵＶ硬化型のバインダーを混合使用するか、又は導電性高分子膜を形成した後、薄い厚さで熱硬化型若しくはＵＶ硬化型のコーティング剤、ハードコート剤でもって保護膜を形成する方法も適用可能である。
【００１６】
本発明において、導電性高分子を含む塗布液中のバインダーは、該塗布液の中に最後の固形分含量を基準として２０〜４０重量部含まれ、かかるバインダーは有、無機の何れでも構わない。特に、トリアセチルセルロースフィルムへの塗布膜厚を調節し、適切な屈折率の無機バインダーを使用すると、低反射効果が得られるという利点がある。また、低屈折率の高分子バインダーを単独に又は導電性高分子と混合して使用すれば、低反射性能を付与することができる。合成された導電性高分子溶液に混合使用される有機バインダーとしては、水溶性及び溶剤型の何れも使用が可能であり、アクリル系、エステル系、ウレタン系、イミド系、エポキシ系、アマイド系、カーボネート系、アルキッド系、及び水酸基、カルボニル基、カルボキシル基、官能基を含む全ての種類のバインダーを使用することができる。
【００１７】
更に、２つ以上のバインダーを９５：５〜５〜９５の割合で混合するか、２つ以上の官能基を含むバインダーを単独で使用すると優れた物性が得られる。又、アクリルを硬化させるメラミン等の硬化剤を、全体バインダー含量に対して１〜５重量部加えて硬化させると、高い耐摩擦性及び耐溶剤性を有する導電性高分子塗布膜を形成することができる。無機バインダーとしては、シリケート又はチタネートが用いられ、特に硬化後に全て除去される置換基よりは、有機高分子フィルムに対して接着力及び常用性を示す置換基を有する機能性シリケート、機能性チタネートを使用するのが望ましい。
【００１８】
これらシリケート及びチタネートは炭素数１〜４のアルコキシ基に置換されたものが用いられる。硬化剤としての水は、無機バインダーであるシリケート又はチタネート含量に対して３〜８モル比で添加される。また、ジブチル錫ジラウレート（DBTDL；Dibutyl Tin Dilaurate）などの硬化促進剤を、全体バインダー含量に対して０．００１〜０．１重量部加えても良い。
【００１９】
導電性高分子を優れた物性のハードコート剤と混合するか、又は導電性高分子の塗布後にハードコート剤を１〜２μの薄い膜厚さで更に塗布することができるが、この時、上記ハードコート剤としては、熱硬化又はＵＶ硬化により物性が発現されるコーティング剤であれば何れも使用可能である。
【００２０】
このように導電性高分子を低屈折率のバインダーと混合して熱硬化又はＵＶ硬化させると低反射性能を付与することができるが、低屈折物質としては通常プロリン及びシリコンを含む化合物が使用される。また、一般に低屈折率の化合物はその屈折率が１．４以下であるが、プロリン系化合物では１．３までも調節が可能であるため、これを静電気処理を前後して使用するか、或いは導電性高分子と混合使用すればよい。この時には、低屈折物質の物性を調節することで、ハードコート性を同時に付与することもできる。
【００２１】
導電性高分子のトリアセチルセルロースフィルムへの塗布に際して、作業の容易性のために使用される溶媒は、導電性高分子を含む塗布液中に５０〜７０重量部含まれる。水溶性溶媒の場合、水は約１０〜１５重量部、炭素数４以下のアルコールは５０〜６０重量部使用され、グリコールのように沸点の高い溶媒は、全体溶媒重量に対して１〜５重量部混合される。また、溶剤型の溶媒の場合は、炭素数４以下のアルコール、トルエン、キシレン、Ｎ−メチルピロリジノン、炭素数５以下のケトン等を単独で使用するか、若しくは２つ以上を９５：５〜５：９５の割合で混合使用する。
【００２２】
一方、本発明によれば、無処理トリアセチルセルロースフィルムに対してギラツキ防止及び帯電防止の処理を同時に施すことができる。即ち、導電性高分子分散液５〜２０重量部と、バインダーとしての有機シリケート２０〜４０重量部を使用し、全体重量を１００としてコロイダルシリカ２０〜３０重量部を上記した３０〜４５重量部に溶解させる。その後、導電性高分子、有機シリケートおよびコロイダルシリカを含む溶液を、トリアセチルセルロースフィルムに塗布し硬化すると、表面のギラツキの度合いが９０％以上減少してギラツキ及び帯電の防止性能を有するトリアセチルセルロースフィルムを製造することができる。
【００２３】
一般に、４つのアルキル基を有する有機シリケートを硬化させると、中間体を経てガラスのような−ＳｉＯ−結合ができて無機物の物性を持つようになるが、この時、完璧な高分子の形でなく、前駆体の程度に反応をさせたものを、コロイダルシリカ（Colloidal Silica）という。この化合物は、ガラスのように完璧に架橋化したものではなく、外部条件によりその反応が中間程度で停止した状態であって、有機シリケートを直接反応させる場合は、反応時間が長く条件が厳しいため、このコロイダルシリカを使用する。また、この化合物は上記の長所の他にも、均一な寸法の粒子状で存在するため、表面コーティングに用いると、光を散乱させてギラツキを防止する性質を有する。
【００２４】
また、高分子物質であるポリメチルメタクリレートを微細な粒子（数十ｎｍ）に分散し導電性高分子と混合使用しても、上記と同様なギラツキ防止の効果を付与することができる。
本発明では、トリアセチルセルロースフィルムに導電性高分子膜を塗布しながら低反射層又はハードコートを単独に形成することができ、かかる低反射層又はハードコートの位置は任意に決定される。また、これら低反射層又はハードコートの形成は、本明細書で説明した方法でなされる。
【発明の効果】
【００２５】
本発明によれば、優れた可視光線透過度及び帯電防止性能を有し、アルコール等の溶剤への耐性、２Ｈの硬度を備え、表面抵抗も１０５−１０１０Ω／面積と調節可能であるだけでなく、低反射性能も付与し得るＬＣＤ偏光フィルム用のトリアセチルセルロースフィルムが得られる。
【発明を実施するための最良の形態】
【００２６】
以下、実施例を通して本発明をより詳しく説明する。しかし、以下の実施例は本発明の一例に過ぎず、決して本発明の権利範囲を限定するものではない。
【００２７】
＜実施例１＞
ポリエチレンジオキシチオフェン分散液（Baytron PH；バイエル社製）５重量部、アクリル系バインダー１０重量部、及び水１５重量部を、エチルアルコールとイソプロピルアルコールとを２：３の割合で混合した混合液７０重量部に加え、この溶液を公知の方法でトリアセチルセルロースフィルムに２００ｎｍで塗布した後６０℃にて２分乾燥した。
乾燥後、ＡＳＴＭ関連規定に基づき、上記トリアセチルセルロースフィルムの表面抵抗、接着力、可視光透過度を測定したところ、表面抵抗は１０６オーム／面積（Ω／□）、接着力は５Ｂ、可視光透過度は基底フィルム対比９９％であった。
【００２８】
＜実施例２＞
ポリエチレンジオキシチオフェン分散液（Baytron PH；バイエル社製）５重量部、アクリル系バインダー１０重量部、及び水１５重量部を、エチルアルコールとイソプロピルアルコールとを２：３の割合で混合した混合液７０重量部に加え、この溶液を既に公知の方法でギラツキ防止処理を施したトリアセチルセルロースフィルム（AG-TAC Film；フジ社製）に厚さ２００ｎｍで塗布した後６０℃にて２分乾燥した。
乾燥後、ＡＳＴＭ関連規定に基づき、上記トリアセチルセルロースフィルムの表面抵抗、接着力、可視光透過度を測定したところ、表面抵抗は１０６Ω／面積、接着力は５Ｂ、可視光透過度は基底フィルム対比９９％と測定された。
【００２９】
＜実施例３＞
ポリエチレンジオキシチオフェン分散液（Baytron PH；バイエル社製）５重量部、アクリル系バインダー１０重量部、及び水１５重量部を、エチルアルコールとイソプロピルアルコールとを２：３の割合で混合した混合液７０重量部に加え、この溶液を既に公知の方法で低反射処理されたトリアセチルセルロースフィルムに厚さ２００ｎｍで塗布した後、６０℃にて２分間乾燥した。
乾燥後、ＡＳＴＭ関連規定に基づき上記トリアセチルセルロースフィルムの表面抵抗、接着力、可視光透過度を測定したところ、表面抵抗は１０６Ω／面積、接着力は５Ｂ、可視光透過度は基底フィルム対比９９％であった。
【００３０】
＜実施例４＞
エチレンジオキシチオフェンモノマー２重量部、酸化剤兼ドーパントであるフェリックトルエンスルホン酸塩（Iron（III）―toluene sulfonate）５重量部を、ノルマルブタノールとエチルアルコールとを１：４の割合で混合した混合液９３重量部に加え、この溶液を、予め厚さ０．１μのアクリルプライマーを塗布したトリアセチルセルロースフィルムに対して２００ｎｍで塗布した後、６０℃にて５分硬化させエチルアルコールで洗浄した後６０℃で１分間乾燥させた。
乾燥後、 ＡＳＴＭ関連規定に基づき上記トリアセチルセルロースフィルムの表面抵抗、接着力、可視光透過度を測定したところ、表面抵抗は１０５Ω／面積、接着力は５Ｂ、可視光透過度は基底フィルム対比９８％と観察された。
【００３１】
＜実施例５＞
酸化剤兼ドーパントであるフェリック -トルエンスルホン酸塩５重量部をノルマルブタノール９５重量部に溶解してトリアセチルセルロースフィルムに塗布した後、６０℃のオーブンで約１分間乾燥した。酸化剤兼ドーパントを塗布したこの基材を、３，４−エチレンジオキシチオフェンモノマーとエチルアルコールとの混合溶液の蒸気で飽和されたチャンバー内で反応させた。この時、上記３，４−エチレンジオキシチオフェンモノマーとエチルアルコールとの混合比率は５：５とした。チャンバー内温度約５０℃、反応時間５分で導電性高分子フィルムを製造した。こうして得たフィルムの表面抵抗は１０５Ω／面積であった。
上記のトリアセチルセルロースフィルムをＡＳＴＭの関連規定に基づき、その表面抵抗、接着力、可視光透過度を測定したところ、表面抵抗１０５Ω／面積、接着力５Ｂ、可視光透過度は基底フィルム対比９７％と測定された。
【００３２】
＜実施例６＞
ポリエチレンジオキシチオフェン分散液５重量部、有機シリケート１５重量部、及びコロイダルシリカ１０重量部を混合し、これをエチルアルコールとイソプロピルアルコールとを２：３の割合で混合した溶媒７０重量部に加えた後、これをトリアセチルセルロースフィルムに１００ｎｍで塗布し６０℃にて２分間乾燥した後、再び６０℃で２４時間にかけて後硬化を行った。
こうして得たトリアセチルセルロースフィルムに対して、ＡＳＴＭ関連規定に基づきその表面抵抗、接着力、可視光透過度を測定したところ、表面抵抗は１０６-７Ω／面積、接着力は５Ｂ、基底フィルム対比のギラツキ防止性能は９０％以上と高まったことが分かった。
【００３３】
＜実施例７＞
ポリエチレンジオキシチオフェン分散液（Baytron PH；バイエル社製）３０重量部と、ＵＶ硬化型ハードコート剤（UC150H；URAY社製）をイソプロピルアルコールに２０重量部となるように希釈した溶液を７０重量部混合し、この混合液をトリアセチルセルロースフィルムに対して厚さ１μｍで塗布した後６０℃で１分間乾燥しＵＶ塗布機で硬化させた。
乾燥後、ＡＳＴＭ関連規定に基づき、上記トリアセチルセルロースフィルムの表面抵抗、接着力、可視光透過度を測定したところ、表面抵抗は１０７Ω／面積、接着力は５Ｂ、可視光透過度は基底フィルム対比９６％であった。また、アルコールを浸漬した綿棒で２０回繰り返して擦る実験でもついたものはなく、その硬度は２Ｈと観察された。
【００３４】
＜実施例８＞
ポリエチレンジオキシチオフェン分散液（Baytron PH；バイエル社製）３０重量部と、ＵＶ硬化型ハードコート剤（UC150H；URAY社製）をイソプロピルアルコールに２０重量部となるように希釈した溶液を７０重量部混合し、この混合液を低反射処理済みのトリアセチルセルロースフィルムに厚さ１μｍで塗布した後６０℃で１分間乾燥しＵＶ塗布機で硬化させた。
乾燥後、ＡＳＴＭ関連規定に基づき、上記トリアセチルセルロースフィルムの表面抵抗、接着力、可視光透過度を測定したところ、表面抵抗は１０７Ω／面積、接着力は５Ｂ、可視光透過度は基底フィルム対比９６％であった。また、アルコールを浸漬した綿棒で２０回繰り返して擦する実験でもついたものはなく、その硬度は２Ｈと観察された。
【００３５】
＜実施例９＞
エチレンジオキシチオフェンモノマー２重量部、酸化剤兼ドーパントであるフェリック -トルエンスルホン酸塩５重量部を、ノルマルブタノールとエチルアルコールとを１：４の割合で混合した混合溶媒９３重量部に加え、この溶液を上記のトリアセチルセルロースフィルムに５０ｎｍで塗布した。次いで、８０℃にて５分間硬化させエチルアルコールで洗浄した後６０℃で１分間乾燥させた。
導電性高分子膜を塗布した上層に、ＵＶハードコート剤（UC150H；URAY社）を乾燥膜厚さが１μとなるように塗布した後硬化させた。
その後、ＡＳＴＭ関連規定に基づき、上記トリアセチルセルロースフィルムの表面抵抗、接着力、可視光透過度を測定したところ、表面抵抗は１０８Ω／面積、接着力は５Ｂ、可視光透過度は基底フィルム対比９８％と測定された。また、イソプロピルアルコールを浸漬した綿棒で２０回繰り返し擦する実験でもついたものはなく、その硬度は３Ｈであった。
【００３６】
＜実施例１０＞
ポリエチレンジオキシチオフェン分散液（Baytron  PH；バイエル社製造）２０重量部、プロリン系低屈折コーティング剤（FC100；MIWON社製）をイソプロピルアルコールに３５重量部となるように希釈した溶液を８０重量部混合した混合溶液を、低反射処理されたトリアセチルセルロースフィルムに対して厚さ１μｍで塗布し、６０℃にて１分間乾燥しＵＶ塗布機で硬化させた。
乾燥後、ＡＳＴＭ関連規定に基づき、上記トリアセチルセルロースフィルムの表面抵抗、接着力、可視光透過度を測定したところ、表面抵抗は１０８Ω／面積、接着力は５Ｂ、可視光透過度は基底フィルム対比９７％と測定された。また、近赤外線分光分析器（Near IR Spectrometer）で測定した反射率は、可視光領域で１．５％と観察された。